(57)【要約】      （修正有）【課題】製造コストが低く且つ軽量であり、さらに、望ましい厚みに作製できる内装材を提供する。【解決手段】内装材１は、複数のガラス繊維４１を含むガラス不織布４と、前記ガラス不織布の上側及び下側の少なくとも一方側に積層された樹脂層５，６と、を有し、前記ガラス不織布が、前記複数のガラス繊維の間に介在してガラス繊維を結合するバインダー樹脂４２を含み、前記バインダー樹脂の介在により複数のガラス繊維が層を成しており、前記バインダー樹脂が、発泡されている。【選択図】図３
2020165207.tif 000002
【特許請求の範囲】
【請求項１】
複数のガラス繊維を含むガラス不織布と、
前記ガラス不織布の上側及び下側の少なくとも一方側に積層された樹脂層と、を有し、
前記ガラス不織布が、前記複数のガラス繊維の間に介在してガラス繊維を結合するバインダー樹脂を含み、前記バインダー樹脂の介在により複数のガラス繊維が層を成しており、前記バインダー樹脂が、発泡されている、内装材。
【請求項２】
前記樹脂層が、前記ガラス不織布の上側に積層された上方樹脂層と、前記ガラス不織布の下側に積層された下方樹脂層と、を有し、
前記上方樹脂層の上側に、パイルを有する生機が積層されている、タイルカーペットを構成する請求項１に記載の内装材。
【請求項３】
断面視において、前記ガラス不織布の少なくとも表層部に前記樹脂層の樹脂成分が入り込んでいると共に、
前記ガラス不織布の内部に、第１及び第２空洞部が形成されており、
前記第１空洞部が、前記バインダー樹脂に包囲された空洞部を含み、前記第２空洞部が、前記バインダー樹脂と前記樹脂層の樹脂成分とに包囲された空洞部及び前記樹脂層の樹脂成分に包囲された空洞部の少なくとも何れか一方の空洞部を含む、請求項１または２に記載の内装材。
【請求項４】
複数のガラス繊維の間に介在してガラス繊維を結合するバインダー樹脂であって発泡されているバインダー樹脂を含み、前記発泡されているバインダー樹脂により複数のガラス繊維が層を成しているガラス不織布を準備する工程、
前記ガラス不織布の下側に、塩化ビニル樹脂ペースト層を積層し、且つ、前記ガラス不織布の上側に、塩化ビニル樹脂ペースト層を積層することにより、積層体を得る工程、
前記積層体を加熱して前記塩化ビニル樹脂ペースト層をゲル化させる工程、を有する内装材の製造方法。
【請求項５】
複数のガラス繊維と前記ガラス繊維の間に介在し且つ発泡成分を含むバインダー樹脂とを有するガラス不織布前駆体を準備する工程、
前記ガラス不織布前駆体の下側に、塩化ビニル樹脂ペースト層を積層し、且つ、前記ガラス不織布前駆体の上側に、塩化ビニル樹脂ペースト層を積層することにより、積層体を得る工程、
前記積層体を加熱して前記塩化ビニル樹脂ペースト層をゲル化させると共に、前記バインダー樹脂を発泡させる工程、を有する内装材の製造方法。
【発明の詳細な説明】
【技術分野】
【０００１】
本発明は、タイルカーペットなどの床材、腰壁材などの壁装材などとして使用される内装材及びその製造方法に関する。
【背景技術】
【０００２】
従来、オフィスビル、商業施設、マンション、一般家屋などには、樹脂層を有する内装材が使用されている。樹脂層を有する内装材としては、床面に敷設される床材、壁面に施工される壁装材、天井面に施工される天井材などが挙げられる。床材としては、例えば、タイルカーペット、ロールカーペット、ラグ、マットなどのカーペット（パイルを有する床材）、樹脂製の床シートなどのパイルを有さない床材などが挙げられる。壁装材としては、例えば、腰壁シートなどが挙げられ、天井材としては、例えば、天井用シートなどが挙げられる。
このような樹脂層を有する内装材の中で、樹脂層にガラス不織布が積層されているものが知られている。
例えば、特許文献１には、上側から順に、化粧層を有する表層と、床材本体と、を有する床材が開示されている。床材本体は、上方樹脂層と、形状安定化層と、下方樹脂層と、を有し、前記形状安定化層として、ガラス不織布が用いられている。
【先行技術文献】
【特許文献】
【０００３】
【特許文献１】特開２０１５−１４８０８３号公報
【発明の概要】
【０００４】
一般に、特許文献１のような床材において、表層は、表面装飾や表面性質などの床材の表面の特性を決定する目的で設けられ、床材本体（上方樹脂層、ガラス不織布、下方樹脂層）は、強度や厚みなどの床材に基本的な性能を付与する目的で設けられている。具体的には、ガラス不織布は、床材の形状変化防止などの目的で設けられ、上方樹脂層及び下方樹脂層は、床材の厚み確保及び強度維持などの目的で設けられている。
ガラス不織布は、複数のガラス繊維がバインダー樹脂によって結合されることにより、薄肉状の層を成しているものである。ガラス不織布は、比較的薄い層であるため、適切な厚みの床材本体を作製するために、上方樹脂層や下方樹脂層のような樹脂層は、比較的厚肉状に形成されている。
【０００５】
ところで、床材などの内装材は、通常、人力で施工されているので、軽量化することが求められ、製造コストの軽減も求められている。
上記樹脂層の厚みを比較的薄肉状に形成すれば、樹脂使用量を低減できるので、軽量化及び低コスト化できる可能性があるが、床材本体の厚みが小さくなり、望ましい厚みの床材を作製できない。また、樹脂層を発泡すれば軽量化を図ることができるが、発泡させすぎると、内装材に必要な強度などの物性を担保できなくなる。
【発明が解決しようとする課題】
【０００６】
本発明の目的は、軽量であり且つ製造コストが低く、さらに、望ましい厚みに作製できる内装材及びその製造方法を提供することである。
【課題を解決するための手段】
【０００７】
本発明の内装材は、複数のガラス繊維を含むガラス不織布と、前記ガラス不織布の上側及び下側の少なくとも一方側に積層された樹脂層と、を有し、前記ガラス不織布が、前記複数のガラス繊維の間に介在してガラス繊維を結合するバインダー樹脂を含み、前記バインダー樹脂の介在により複数のガラス繊維が層を成しており、前記バインダー樹脂が、発泡されている。
【０００８】
本発明の好ましい内装材は、タイルカーペットを構成するものであり、前記樹脂層が、前記ガラス不織布の上側に積層された上方樹脂層と、前記ガラス不織布の下側に積層された下方樹脂層と、を有し、前記上方樹脂層の上側に、パイルを有する生機が積層されている。
本発明の好ましい内装材は、断面視において、前記ガラス不織布の少なくとも表層部に前記樹脂層の樹脂成分が入り込んでいると共に、前記ガラス不織布の内部に、第１及び第２空洞部が形成されており、前記第１空洞部が、前記バインダー樹脂に包囲された空洞部を含み、前記第２空洞部が、前記バインダー樹脂と前記樹脂層の樹脂成分とに包囲された空洞部及び前記樹脂層の樹脂成分に包囲された空洞部の少なくとも何れか一方の空洞部を含む。
【０００９】
本発明の別の局面によれば、内装材の製造方法を提供する。
第１の内装材の製造方法は、複数のガラス繊維の間に介在してガラス繊維を結合するバインダー樹脂であって発泡されているバインダー樹脂を含み、前記発泡されているバインダー樹脂により複数のガラス繊維が層を成しているガラス不織布を準備する工程、前記ガラス不織布の下側に、塩化ビニル樹脂ペースト層を積層し、且つ、前記ガラス不織布の上側に、塩化ビニル樹脂ペースト層を積層することにより、積層体を得る工程、前記積層体を加熱して前記塩化ビニル樹脂ペースト層をゲル化させる工程、を有する。
第２の内装材の製造方法は、複数のガラス繊維と前記ガラス繊維の間に介在し且つ発泡成分を含むバインダー樹脂とを有するガラス不織布前駆体を準備する工程、前記ガラス不織布前駆体の下側に、塩化ビニル樹脂ペースト層を積層し、且つ、前記ガラス不織布前駆体の上側に、塩化ビニル樹脂ペースト層を積層することにより、積層体を得る工程、前記積層体を加熱して前記塩化ビニル樹脂ペースト層をゲル化させると共に、前記バインダー樹脂を発泡させる工程、を有する。
【発明の効果】
【００１０】
本発明によれば、発泡されたバインダー樹脂を有するガラス不織布を用いるので、内装材を望ましい厚みに作製でき、さらに、軽量な内装材を提供できる上、製造コストを軽減できる。
【図面の簡単な説明】
【００１１】
【図１】本発明のカーペット（内装材）を表面側から見た平面図。ただし、パイルは図示していない。
【図２】同カーペットの一部省略斜視図。
【図３】図２のＩＩＩ−ＩＩＩ線で切断した概略断面図。ただし、パイルを、便宜上、１本線で表している。
【図４】１つの実施形態に係る本体部の概略拡大断面図。
【図５】図４のＡ−Ｂ部の更なる拡大断面図であって、各構成要素を詳細に表した拡大断面図。
【図６】樹脂層を積層する前の発泡済みガラス不織布の拡大断面図であって、各構成要素を詳細に表した拡大断面図。
【図７】本発明の床シート（内装材）を表面側から見た平面図。
【図８】図６のＶＩＩＩ−ＶＩＩＩ線で切断した概略断面図。
【図９】第１変形例に係る本体部の概略拡大断面図。
【図１０】図９のＣ−Ｄ部の更なる拡大断面図であって、各構成要素を詳細に表した拡大断面図。
【図１１】実施例及び比較例のタイルカーペットの各層の厚みの計測方法を示す参考図。
【図１２】製造例２の発泡済みガラス不織布の断面拡大写真図。
【図１３】製造例３のガラス不織布前駆体の断面拡大写真図。
【図１４】製造例４の非発泡ガラス不織布の断面拡大写真図。
【図１５】実施例２のタイルカーペット（内装材）のガラス不織布の断面拡大写真図。
【発明を実施するための形態】
【００１２】
以下、本発明について、適宜図面を参照しつつ説明する。
本明細書において、上方、上側などの「上」や表面などの「表」は、何れも、内装材を施工するときの施工面とは反対側を指し、下方、下側などの「下」や裏面などの「裏」は、何れも、内装材を施工するときの施工面側を指す。
本明細書において、「〜」で表される数値範囲は、「〜」の前後の数値を下限値及び上限値として含む数値範囲を意味する。複数の下限値と複数の上限値が別個に記載されている場合、任意の下限値と任意の上限値を選択し、「〜」で結んだ範囲とすることができるものとする。「複数」は、２以上を意味する。
【００１３】
［内装材の概要］
本発明の内装材は、オフィスビル、商業施設、マンション、一般家屋などの各種の建築構造物の床材、壁装材、天井材などに使用される。
本発明の内装材の一種である床材は、前記建築構造物の床面（施工面）に施工される。前記床材は、表面にパイルを有する床材、表面にパイルを有さない床材に大別できる。パイルを有する床材としては、タイルカーペット、ロールカーペット、ラグ、マットなどが挙げられ、表面にパイルを有さない床材としては、床シート、床タイルなどが挙げられる。
本発明の内装材の一種である壁装材は、建築構造物の壁面（施工面）に施工される。本発明の内装材の一種である壁装材は、主として樹脂から形成される。前記壁装材としては、腰壁材、壁面被覆シートなどが挙げられる。
本発明の内装材の一種である天井材は、前記建築構造物の天井面（施工面）に施工される。本発明の内装材の一種である天井材は、主として樹脂から形成される。前記天井材としては、天井被覆シートなどが挙げられる。
【００１４】
本発明の内装材は、枚葉状でもよく、或いは、長尺帯状でもよい。
枚葉状の内装材は、平面視略正方形状に形成される他、例えば、略長方形状、略三角形状や略六角形状などの平面視略多角形状、平面視略円形状、平面視略楕円形状などの任意の平面視形状に形成されていてもよい。本明細書において、形状を表す際の「略」は、本発明の属する技術分野において許容される形状を意味する。平面視略正方形状、略長方形状、略三角形状などの略多角形状の「略」は、例えば、角部が面取りされている形状、辺の一部が僅かに膨らむ又は窪んでいる形状、辺が若干湾曲している形状などが含まれる。また、平面視略円形状及び略楕円形状の「略」は、例えば、周の一部が僅かに膨らむ又は窪んでいる形状、周の一部が若干直線又は斜線とされた形状などが含まれる。
枚葉状の内装材の寸法は、特に限定されないが、例えば、平面視略正方形状又は略長方形状を基準にして、［縦］×［横］＝［２００ｍｍ〜１０００ｍｍ］×［２００ｍｍ〜１０００ｍｍ］などを例示できる。
長尺帯状の内装材は、長手方向の長さが短手方向よりも十分に長い平面視略長方形状の内装材である。例えば、長手方向長さが短手方向の長さの５倍以上、好ましくは１０倍以上である。
【００１５】
本発明の内装材は、後述するように、化粧部２と、化粧部２の下側に積層された本体部３と、を有する。
化粧部２は、表面装飾や表面性質などの内装材の表面特性を決定する。本体部３は、強度や厚みなどの内装材に基本的な性能を付与する。
化粧部２と本体部３は、任意の適切な接着手段によって接着され且つ積層されている。
本体部３は、複数のガラス繊維を含むガラス不織布と、前記ガラス不織布の少なくとも一方側に積層された樹脂層と、を有し、ガラス繊維を結合するバインダー樹脂が発泡されている。バインダー樹脂が発泡されていることにより、ガラス繊維の間に複数の空洞部が点在されている。
前記本体部３は、柔軟性を有する。ここで、本明細書において、「柔軟性」は、標準状態下（２３℃、１気圧、５０％ＲＨ）で、表面側又は裏面側の何れか一方側を直径２０ｃｍの芯材に当て、その芯材の周囲に沿ってロール状に巻き付けることができる程度に柔軟であることをいう。前記柔軟性を有する本体部３は、前記に従い、表面側又は裏面側の何れか一方側を直径２０ｃｍの芯材に当て、その芯材の周囲に沿って巻き付けることができる。
【００１６】
［パイルを有する床材の態様］
図１乃至図３は、本発明の内装材１が、パイルを有する床材である場合の構成例を示す。図示例では、パイルを有する床材として、タイルカーペットを例示している。
本発明のカーペット１Ａは、パイル２１を有する生機２Ａと、生機２Ａの下側に積層された本体部３と、を有する。前記生機２Ａは、化粧部２に相当する。
【００１７】
＜化粧部＞
本実施形態の化粧部２である生機２Ａは、基布２２と、前記基布２２にタフトされたパイル２１と、を有する。生機２Ａは、従来公知のものを適宜選択して用いることができる。
生機２Ａについて、簡単に説明する。パイル２１は、所望の色彩に着色された１本又は複数本の糸からなる。パイル２１は、基布２２の所定方向にタフトされ、１つのパイル２１列を構成している。このパイル２１列がゲージ方向に並んで配設されている。
パイル形状は特に限定されず、図示のようなループパイルでもよいし、或いは、カットパイル（図示せず）でもよい。パイル高も特に限定されず、例えば、２ｍｍ〜１０ｍｍであり、好ましくは３ｍｍ〜８ｍｍである。パイル高は、タフト方向及びゲージ方向において同じ高さでもよく、或いは、タフト方向及び／又はゲージ方向において異なっていてもよい（図示せず）。
前記基布２２は、特に限定されず、例えば、織布、不織布、編み布などのシート状のものが挙げられる。基布２２を構成する繊維の素材としては、例えば、ポリエステル、ポリプロピレン、ポリエチレン、ポリアミドなどの合成繊維；セルロース、ウールなどの天然繊維；レーヨンなどの半合成繊維などが挙げられる。耐久性及び耐へたり性に優れていることから、基布２２として、ポリエステル、ポリアミド及び／又はポリプロピレンの合成繊維を含む織布、不織布又は編み布を用いることが好ましい。
基布２２の裏面側に、パイル２１の解れを防止する目止めが設けられていてもよい（図示せず）。
【００１８】
＜本体部＞
本体部３は、例えば、複数のガラス繊維４１を含むガラス不織布４と、前記ガラス不織布４の上側及び下側に積層された樹脂層５，６と、を有する。以下、ガラス不織布４の上側に積層された樹脂層５を「上方樹脂層５」といい、ガラス不織布４の下側に積層された樹脂層６を「下方樹脂層６」といい、上方樹脂層５及び下方樹脂層６の何れか一方を又は両層を総称して［樹脂層」という。
必要に応じて、本体部３の下側に、滑り止め層などの任意の層（図示せず）が設けられていてもよい。
【００１９】
＜本体部の樹脂層（上方樹脂層及び下方樹脂層を含む樹脂層）＞
図４は、図３の概略断面図のうち、本体部３のみを一部分拡大して参考的に表した概略拡大断面図である。図５は、図４のガラス不織布４の部分詳細部であって、ガラス繊維、バインダー樹脂、樹脂層の樹脂成分及び空洞部の状態を表した更なる拡大断面図である。各断面図において、無数のドットはバインダー樹脂を表している。図５の細斜線は、樹脂層を構成する樹脂を表している。
【００２０】
図３乃至図５を参照して、上方樹脂層５及び下方樹脂層６は、内装材１の強度及び重量を構成する主たる部分である。
上方樹脂層５及び下方樹脂層６の厚みは、特に限定されず、適宜設定できる。上方樹脂層５の厚みと下方樹脂層６の厚みは、同じでもよいし、又は、何れか一方が小さくてもよい。例えば、上方樹脂層５の厚みは、０．５ｍｍ〜３．５ｍｍであり、好ましくは１．０ｍｍ〜２．０ｍｍである。下方樹脂層６の厚みは、例えば、０．５ｍｍ〜３．５ｍｍであり、好ましくは１．０ｍｍ〜２．０ｍｍである。
ただし、上方樹脂層５の厚みは、断面視において、ガラス不織布４の上端から上方樹脂層５の上端までの長さであり、下方樹脂層６の厚みは、ガラス不織布４の下端から下方樹脂層６の下端までの長さである。ガラス不織布４の上端は、最も上側にあるガラス繊維４１によって画成され、ガラス不織布４の下端は、最も下側にあるガラス繊維４１によって画成される。また、前記上方樹脂層５の上端については、生機２Ａが積層されている場合、その生機２Ａの基布２２の裏面を前記上方樹脂層５の上端とみなすものとする。
【００２１】
樹脂層（上方樹脂層５及び下方樹脂層６）の樹脂成分としては、特に限定されず、従来公知のものを用いることができ、一般的には、熱可塑性樹脂が用いられる。また、上方樹脂層５と下方樹脂層６の樹脂成分は、同種でもよいし、同じでもよいし、又は、異なっていてもよい。樹脂成分が同種とは、その樹脂成分の主たる繰り返し単位を構成するモノマーが同一であることを意味し、共重合モノマーを有する場合にはその共重合モノマーが異なる場合、及び／又は、重合度が異なる場合を含む。樹脂成分が同じとは、繰り返し単位（及び共重合モノマーを有する場合には、その共重合モノマーを含む）が同一であることを意味し、重合度が異なる場合を含む。
【００２２】
前記熱可塑性樹脂としては、塩化ビニルや塩化ビニル−酢酸ビニル共重合体などの塩化ビニル系樹脂；ポリオレフィン系樹脂；ウレタン系樹脂；エチレン−酢酸ビニル共重合体などの酢酸ビニル系樹脂；エチレン−メタクリレート樹脂などのアクリル系樹脂；ポリアミド系樹脂；エステル系樹脂；オレフィン系エラストマー、スチレン系エラストマーなどの各種エラストマー；ゴムなどが挙げられる。これらは、１種単独で、又は２種以上を併用できる。優れた可撓性を有し、さらに、樹脂付きガラスシート６と接合し易いことから、上方樹脂層５及び下方樹脂層６の少なくとも何れか一方は、塩化ビニル系樹脂を主成分樹脂とする樹脂層であることが好ましく、上方樹脂層５及び下方樹脂層６の双方が、塩化ビニル系樹脂を主成分樹脂とすることがより好ましい。塩化ビニル系樹脂を主成分樹脂とする樹脂層を有する本体部３は、柔軟性に優れているので、歩行感が良好であり、さらに、湾曲させながら施工できる。また、塩化ビニル系樹脂は、安価である上、これを用いると、本体部３の製造も簡易となる。
上方樹脂層５及び下方樹脂層６が何れも塩化ビニル系樹脂を主成分樹脂とする場合、上方樹脂層５及び下方樹脂層６の塩化ビニル系樹脂は、モノマーの種類及び重合度が同じでもよく、そのいずれかが異なっていてもよい。
【００２３】
なお、本明細書において、主成分樹脂は、その層を構成する樹脂成分（ただし、添加剤を除く）の中で最も多い成分（重量比）をいう。主成分樹脂の量は、その層を構成する樹脂成分全体を１００重量％とした場合、５０重量％を超え、好ましくは、７０重量％以上であり、より好ましくは８０重量％以上である。主成分樹脂の量の上限は、１００重量％である。主成分樹脂の量が１００重量％未満である場合において、その層に含まれる主成分樹脂以外の樹脂は、特に限定されず、公知の樹脂成分を用いることができる。
【００２４】
前記塩化ビニル系樹脂としては、乳化重合法、懸濁重合法、溶液重合法、塊状重合法などで製造されたものを用いることができる。これらの塩化ビニル系樹脂は、１種を単独で又は２種以上を併用してもよい。
加工し易く且つ取り扱い易いことから、乳化重合法で得られる塩化ビニル系樹脂が好ましい。
好ましくは、上方樹脂層５及び下方樹脂層６の少なくとも一方は、主成分樹脂としてペースト塩化ビニル樹脂を含み、より好ましくは、上方樹脂層５及び下方樹脂層６の双方が、主成分樹脂としてペースト塩化ビニル樹脂を含む。上方樹脂層５及び下方樹脂層６をペースト塩化ビニル樹脂で形成することにより、本体部３の強度を確保しつつ比較的厚みの小さい樹脂層を形成できる。
【００２５】
ペースト塩化ビニル樹脂は、例えば、乳化重合法で得られるペースト状の塩化ビニル系樹脂であり、可塑剤により、適宜粘度を調整できる。ペースト塩化ビニル樹脂は、多数の微粒子集合体からなる粒子径が０．１μｍ〜１０μｍ（好ましくは０．２μｍ〜３μｍ）の微細粉末であり、好ましくは、前記微細粉末の表面に界面活性剤がコーティングされている。ペースト塩化ビニル樹脂の平均重合度は、５００〜２０００程度が好ましく、７００〜１８００程度がより好ましい。
サスペンション塩化ビニル樹脂は、例えば、懸濁重合法で得られる塩化ビニル系樹脂である。サスペンション塩化ビニル樹脂は、粒子径が好ましくは２０μｍ〜１００μｍの微細粉末である。サスペンション塩化ビニル樹脂の平均重合度は、６００〜２０００程度が好ましく、７００〜１８００程度がより好ましい。
ただし、前記粒子径は、体積基準の粒度分布におけるメディアン径（Ｄ５０）である。
【００２６】
前記各塩化ビニル系樹脂は、Ｋ値５０〜９５程度のものが好ましく、Ｋ値６０〜８０程度のものがより好ましい。
前記上方樹脂層５及び下方樹脂層６には、通常、上記樹脂成分以外に各種添加剤が含まれる。添加剤としては、従来公知のものを使用でき、例えば、充填剤、可塑剤、難燃剤、安定剤、吸湿剤、酸化防止剤、滑剤、着色剤、発泡剤、防黴剤などが挙げられる。
前記上方樹脂層５が塩化ビニル系樹脂を主成分樹脂とする場合には、上方樹脂層５は、上方樹脂層５の全体を１００重量％として、塩化ビニル系樹脂を１５重量％〜７０重量％、炭酸カルシウムなどの充填剤を０重量％〜８０重量％、ＤＯＰなどの可塑剤を１０重量％〜６０重量％含むことが好ましい。
前記下方樹脂層６が塩化ビニル系樹脂を主成分樹脂とする場合には、下方樹脂層６は、下方樹脂層６の全体を１００重量％として、塩化ビニル系樹脂を１５重量％〜７０重量％、炭酸カルシウムなどの充填剤を０重量％〜８０重量％、ＤＯＰなどの可塑剤を１０重量％〜６０重量％含むことが好ましい。
なお、上方樹脂層５及び下方樹脂層６は、それぞれ独立して、充填剤を含んでいなくてもよく、前記「充填剤を０重量％」は、充填剤を含まない場合を意味する。
【００２７】
前記上方樹脂層５及び下方樹脂層６がいずれも塩化ビニル系樹脂を主成分樹脂とする場合には、上方樹脂層５は、下方樹脂層６よりも充填剤が少なく且つ可塑剤が多く配合されていることが好ましい。かかる充填剤及び可塑剤の相違によって、下方樹脂層６よりも柔軟性に優れた上方樹脂層５を構成でき、生機２Ａのパイル２１の抜糸強度を向上させることができる。
【００２８】
前記上方樹脂層５及び下方樹脂層６は、それぞれ独立して、非発泡でもよいし、或いは、発泡されていてもよい。例えば、上方樹脂層５及び下方樹脂層６の何れか一方が発泡樹脂層で且つ他方が非発泡樹脂層で構成されていてもよいし、又は、双方が非発泡樹脂層若しくは発泡樹脂層で構成されていてもよい。好ましくは、上方樹脂層５及び下方樹脂層６の双方が非発泡樹脂層、又は、上方樹脂層５が発泡樹脂層で且つ下方樹脂層６が非発泡樹脂層である。下方樹脂層６が非発泡であれば、強度が低下することがないので、粘着剤などで施工されたタイルカーペットを引き剥がしたときに、下方樹脂層６が材料破壊することを防止できる。
前記樹脂層が発泡樹脂の場合、その発泡倍率は特に限定されないが、好ましくは１．０５倍〜３倍であり、より好ましくは１．０５倍〜１．５倍である。発泡倍率が余りに低いと、軽量化の効果が得られ難くなり、一方、発泡倍率が余りに高いと、タイルカーペットとして必要な物性を担保できなくなるおそれがある。この物性とは、パイルの抜糸強度や、タイルカーペットを引き剥がしたときに材料破壊を起こさないことなどを含む。
【００２９】
＜本体部のガラス不織布＞
ガラス不織布４は、内装材１の寸法変化を抑制し、反りを防止するための層である。本発明においては、ガラス不織布４は、本体部３の厚みを大きくすることに貢献し、さらに、機械的強度を維持するために貢献する層でもある。
本発明のガラス不織布４は、ガラス繊維をバインダー樹脂で結合したシート状の不織布である。前記ガラス不織布４は、複数のガラス繊維４１と、前記複数のガラス繊維４１の間に介在してガラス繊維４１を結合するバインダー樹脂４２と、を含む。前記ガラス不織布４は、複数のガラス繊維４１が厚み方向に重なり合いつつ、その間に発泡されたバインダー樹脂４２が介在することにより、複数のガラス繊維４１が層を成しているものである。
前記発泡されたバインダー樹脂４２を含むガラス不織布は、本体部３の厚みを確保できる上、引張り強度、層間強度及び柔軟性に優れるという特性を有する。
【００３０】
ガラス繊維４１の太さは、特に限定されず、例えば、直径５μｍ〜３０μｍであり、好ましくは、直径８μｍ〜２０μｍである。
ガラス繊維４１は、短繊維でもよく、或いは、長繊維でもよく、短繊維と長繊維の混合物であってもよい。短繊維の平均繊維長は、特に限定されないが、例えば、３ｍｍ〜４０ｍｍであり、好ましくは、２０ｍｍ〜３０ｍｍである。長繊維の長さは、特に限定されないが、例えば、４０ｍｍよりも長い。
ガラス不織布４に使用されるガラス繊維４１が、短繊維と長繊維の混合物である場合、その混合割合は、特に限定されず、例えば、短繊維：長繊維（重量比）＝９：１〜１：９である。
繊維斑がなく、品質が安定することから、短繊維のガラス繊維４１のみを用いることが好ましい。
なお、本発明のガラス不織布４は、繊維質としてガラス繊維４１を含むが、本発明の効果を損なわない範囲でガラス繊維４１以外の繊維を若干含んでいてもよい。ガラス繊維４１以外の繊維としては、ガラス以外の無機繊維、ポリエステル繊維などの合成繊維、パルプなどの天然繊維などが挙げられる。
【００３１】
ガラス不織布４におけるガラス繊維４１の目付量は、特に限定されず、例えば、２０ｇ／ｍ２〜７０ｇ／ｍ２であり、好ましくは、２５ｇ／ｍ２〜５０ｇ／ｍ２である。ガラス繊維４１の目付量が前記の範囲であることにより、ガラス不織布４が最適な厚みとなる。すなわち、ガラス繊維４１の交点間をバインダー樹脂４２が介在し、このバインダー樹脂４２が発泡されていることにより、ガラス繊維４１の間隔が比較的大きくなり、軽量化を図ることができる。また、バインダー樹脂４２によって架橋されたガラス繊維４１の間が大きくなることにより、後述する製法において、ガラス不織布４に樹脂層（上方樹脂層５及び下方樹脂層６）の形成材料を積層したときに、ガラス不織布４内の空隙に樹脂層の形成材料が入り込むようになる。このため、ガラス不織布４と樹脂層（上方樹脂層５及び下方樹脂層６）の接合強度に優れ、ガラス不織布４と樹脂層の層間剥離が生じ難い本体部３を構成できる。
【００３２】
バインダー樹脂４２は、前記複数のガラス繊維４１の間に介在してガラス繊維４１を結合する樹脂である。バインダー樹脂４２は、主として複数のガラス繊維４１の交点間に介在してガラス繊維４１を架橋する。直状の無機繊維であるガラス繊維４１に、バインダー樹脂４２を介在させることにより、ガラス繊維４１が層（シート状）を成したガラス不織布４が得られる。バインダー樹脂４２は、ガラス繊維４１の表面に直接付着している。ここで、バインダー樹脂４２を介在させることによりガラス繊維４１が層を成しているとは、仮にバインダー樹脂４２が無かった場合には、ガラス繊維４１が層を成さずにバラバラとなってしまうことを意味する。
【００３３】
複数のガラス繊維４１の間に介在されたバインダー樹脂４２は、発泡されており、内部に複数の空洞部４３，４５が存在する。前記複数の空洞部４３，４５は、独立しており、従って、バインダー樹脂４２は、内部に独立した空洞部を有する発泡体である。
空洞部４３，４５の立体形状は、特に限定されず、中空の略楕円球状、中空の略球状、中空の略直方体状、中空の不定形状などが挙げられる。
【００３４】
バインダー樹脂４２の発泡方法は、特に限定されず、化学的発泡法、機械的発泡法、物理的発泡法の何れでもよく、また、中空ビーズなどの既発泡剤を用いた発泡、或いは、熱膨張性マイクロカプセルを用いた発泡でもよい。
空洞部４３は、バインダー樹脂４２に包囲されている。以下、ガラス不織布４の内部に形成された空洞部のうち、バインダー樹脂４２で包囲されている空洞部４３を「第１空洞部４３」という。
独立した複数の第１空洞部４３を容易に形成できることから、バインダー樹脂４２は、熱膨張性マイクロカプセルを用いて発泡されていることが好ましい。熱膨張性マイクロカプセルによって形成される第１空洞部４３は、中空の略楕円球状、中空の略球状であることが多い。
【００３５】
図示例では、バインダー樹脂４２は、熱膨張性マイクロカプセルによって発泡されている。熱膨張性マイクロカプセルを用いた発泡方法は、熱膨張性マイクロカプセルが熱によって膨張することによってバインダー樹脂４２内に複数の第１空洞部４３が形成される。この場合、第１空洞部４３は、外殻７（外殻７は、熱膨張性マイクロカプセルの膨張したもの）で囲われた閉鎖空間である。従って、マイクロカプセルを用いて形成される第１空洞部４３は、外殻７及びバインダー樹脂４２に包囲された空洞部である。ただし、全ての第１空洞部４３が、前記外殻７で画成されている場合に限定されず、例えば、一部の第１空洞部４３は、バインダー樹脂４２そのもので囲われた閉鎖空間である場合もある。また、全ての第１空洞部４３が、バインダー樹脂４２で包囲されているものに限定されず、一部の第１空洞部４３は、バインダー樹脂４２で未完全な状態で包囲されているものもある。例えば、外殻７で包囲されている第１空洞部４３のうち、一部の第１空洞部は、バインダー樹脂４２で未完全な状態で包囲、すなわち、外殻７の一部がバインダー樹脂４２で覆われずに露出されているものもある。
【００３６】
前記第１空洞部４３の大きさは、例えば、２０μｍ〜４００μｍであり、好ましくは５０μｍ〜２５０μｍである。前記第１空洞部４３の大きさは、株式会社日立製作所製のミニスコープ「ＴＭ４０００  Ｐｌｕｓ」にて測定できる。前記第１空洞部４３の大きさは、任意の５点の空洞部の大きさを計測し、その５点の平均値を採用するものとする。なお、第１空洞部４３が略球状でない場合は、第１空洞部の最も長い寸法と最も短い寸法の平均値を採用するものとする。
【００３７】
熱膨張性マイクロカプセルを用いた場合、ガラス不織布４は、バインダー樹脂４２と熱膨張後のマイクロカプセルとを含んで構成される。バインダー樹脂４２は、ガラス不織布４の全体を１００重量％としたときに、例えば、５重量％〜３５重量％であり、好ましくは、１０重量％〜２５重量％であり、熱膨張性マイクロカプセルは、例えば、１重量％〜１５重量％であり、好ましくは、２重量％〜１０重量％であり、より好ましくは、３重量％〜９重量％である。バインダー樹脂４２の量が下限値以上であることにより、ガラス繊維４１を適切に結合させることができ、また、発泡させたときにガラス不織布４の嵩増し効果が得られる。バインダー樹脂４２の量が上限値以下であることにより、ガラス不織布４の内部に、十分な空隙が生じるようになる。熱膨張性マイクロカプセルの量が上記範囲内であれば、空洞による嵩増し効果が得られ、かつ、バインダー樹脂によるガラス繊維の結合を阻害し難くなる。
ガラス不織布４の厚みは、特に限定されないが、例えば、０．３ｍｍ〜３ｍｍであり、好ましくは０．５ｍｍ〜２ｍｍである。
【００３８】
前記バインダー樹脂４２は、公知のものを用いることができ、例えば、熱硬化性樹脂、熱可塑性樹脂、熱水可溶性の有機樹脂、無機のバインダーなどが挙げられる。このようなバインダー樹脂４２としては、例えば、エポキシ樹脂、メラミン樹脂、尿素樹脂などの熱硬化性樹脂；アクリル樹脂、酢酸ビニル樹脂、ポリエチレン樹脂、ポリプロピレン樹脂、ポリアミド樹脂、ポリアミド共重合樹脂、ポリエステル樹脂、ポリエステル共重合樹脂などの熱可塑性樹脂；ポリビニルアルコールなどの熱水可溶性樹脂；アルミナゾル、シリカゾルなどの無機系バインダー；などが挙げられる。これらは、１種単独で又は２種以上併用できる。これらの中でも、アクリル樹脂、ポリビニルアルコールが好適である。
ガラス不織布４は、例えば、分散剤や増粘剤などを配合した水中に、ガラス繊維を略均一に分散させ、抄造することにより、ガラス繊維をウェブ状に成形し、そのガラスウェブに、バインダー樹脂を塗布又は含浸させることにより、得ることができる。バインダー樹脂は、一定の厚みに塗布又は含浸されるが、過剰なバインダーは、必要に応じてバキュームナイフなどによって吸引除去される。
【００３９】
また、親水性及び疎水性の観点で区別すると、バインダー樹脂４２としては、例えば、親水性ポリマー及び疎水性ポリマーの少なくともいずれか一方を用いることができる。
前記親水性ポリマーとしては、例えば、ポリビニルアルコール、ポリビニルピロリドン、ポリ（メタ）アクリル酸系水溶性ポリマー、セルロース系樹脂（例えば、カルボキシメチルセルロース、ヒドロキシエチルセルロース、ヒドロキシプロピルセルロースなど）、ポリアクリルアミド、ポリエチレンオキサイド、ポリエチレングリコール、ポリビニルアセタール、カゼイン、ゼラチン、でんぷんなどが挙げられる。これらは、１種単独で又は２種以上併用できる。
前記疎水性ポリマーとしては、ポリオレフィン系樹脂（例えば、ポリエチレン、ポリプロピレン、オレフィン系単量体との共重合体樹脂など）、アクリル系樹脂（例えば、ポリメチルメタクリレート、（メタ）アクリル酸エステル共重合体、アクリロニトリル−メチルアクリレート共重合体樹脂など）、エチレン−酢酸ビニル共重合体などの酢酸ビニル系樹脂、ポリエステル樹脂、ポリ塩化ビニル系樹脂、ポリスチレン系樹脂（例えば、ポリスチレン、アクリロニトリル−スチレン共重合体樹脂など）、ポリカーボネート系樹脂、ポリウレタン系樹脂、ゴム（例えば、ポリイソプレン、ポリブタジエンなど）などが例示される。これらは、１種単独で又は２種以上併用できる。
【００４０】
また、バインダー樹脂４２としては、例えば、親水性ポリマー及び疎水性ポリマーの双方を用いてもよいが、好ましくは、親水性ポリマーのみ又は疎水性ポリマーのみ、より好ましくは、親水性ポリマーのみが用いられる。
上方樹脂層５及び下方樹脂層６が塩化ビニル系樹脂を主成分とする場合、親水性ポリマーとしてポリビニルアルコールを用いることができ、疎水性ポリマーとしてアクリル系樹脂を用いることができる。
親水性ポリマーは、塩化ビニル系樹脂との相溶性が悪いので、後述する製法において、ガラス不織布４に樹脂層（上方樹脂層５及び下方樹脂層６）の形成材料を積層したときに、樹脂層の形成材料であるペースト塩化ビニル樹脂が、ガラス不織布４の内部の空隙に入り込み難く、従って、樹脂層を積層した後のガラス不織布４の内部に比較的多くの空洞部４５を生じさせる。
一方、疎水性ポリマーは、塩化ビニル系樹脂との相溶性が良いので、ガラス不織布４に樹脂層（上方樹脂層５及び下方樹脂層６）を積層したときに、ペースト塩化ビニル樹脂がガラス不織布４の内部の空隙に入り込み易くなり、ガラス不織布４と樹脂層（上方樹脂層５及び下方樹脂層６）の接合強度が増すようになる。
【００４１】
親水性ポリマー及び疎水性ポリマーを含むバインダー樹脂４２を用いた場合には、上記両者の利点を併有できる。すなわち、親水性ポリマー及び疎水性ポリマーを含むバインダー樹脂４２を用いてガラス不織布４を構成することにより、樹脂層（上方樹脂層５及び下方樹脂層６）を積層したときに、ガラス不織布４の内部に適度な空洞部４５を生じさせて軽量化を図りつつ、ガラス不織布４と樹脂層の層間剥離を防止できる本体部３を得ることができる。
親水性ポリマー及び疎水性ポリマーを含むバインダー樹脂４２に関して、親水性ポリマー及び疎水性ポリマーの配合割合は、特に限定されない。親水性ポリマーの配合量を比較的多くすると、比較的多くの空洞部４５が生じるようになり、疎水性ポリマーの配合量を比較的多くすると、ガラス不織布４と樹脂層の接合強度が増すようになり、両者の利点を考慮して、親水性ポリマー及び疎水性ポリマーの配合割合を設定すればよい。
【００４２】
熱膨張性マイクロカプセルは、熱可塑性樹脂からなる未膨張の外殻と、前記外殻に内包され且つ加熱することによって気化する内包成分と、から構成される。前記外殻は、例えば、アクリロニトリルなどのニトリル系樹脂、アクリル系樹脂などで形成される。内包成分は、熱によって気化又は膨張する特性を有し、例えば、従来公知の炭化水素を用いることができる。内包成分としては、例えば、イソブタン、イソペンタン、２−メチルペンタン、２−メチルヘキサン、２，２，４−トリメチルペンタンなどのイソアルカン；ｎ−ブタン、ｎ−プロパン、ｎ−ヘキサン、ｎ−ヘプタン、ｎ−オクタンなどのノルマルアルカン；などの炭化水素が挙げられる。これらは、１種単独で又は２種以上併用できる。
熱膨張性マイクロカプセルの膨張温度は、外殻の材質や厚み及び内包成分に依存する。膨張開始温度が概ね９０℃〜１８０℃の熱膨張性マイクロカプセルを用いることが好ましい。
熱膨張性マイクロカプセルは、市販品を用いることができ、例えば、松本油脂製薬（株）製の商品名「マツモト  マイクロスフェアー」（登録商標）などを使用できる。
バインダー樹脂４２には、前記熱膨張性マイクロカプセル以外に、他の成分が含まれていてもよい。他の成分としては、可塑剤、充填剤、安定剤、加工助剤、防かび剤、難燃剤、紫外線吸収剤、顔料などの着色剤、酸化防止剤、滑剤などの各種添加剤が挙げられる。
【００４３】
＜本体部の層構成＞
図３乃至図５を参照して、ガラス不織布４は、発泡されたバインダー樹脂４２を繊維間の架橋マトリクス樹脂とし、点在された複数のガラス繊維４１の交点にバインダー樹脂４２が主として介在されている。
そのガラス不織布４の上側に上方樹脂層５が接着され、且つ、ガラス不織布４の下側に下方樹脂層６が接着されることによって、本体部３が構成されている。
図４及び図５に示すように、断面視において、上方樹脂層５を構成する樹脂成分がガラス不織布４の上側に入り込みつつ、上方樹脂層５とガラス不織布４が積層接着されている。同様に、下方樹脂層６を構成する樹脂成分がガラス不織布４の下側に入り込みつつ、下方樹脂層６とガラス不織布４が積層接着されている。
【００４４】
この場合、ガラス不織布４の上側においては、ガラス不織布４を構成するガラス繊維４１及び発泡されたバインダー樹脂４２と、上方樹脂層５の樹脂成分とが混在しており、ガラス不織布４の下側においては、ガラス不織布４を構成するガラス繊維４１及び発泡されたバインダー樹脂４２と、下方樹脂層６の樹脂成分とが混在している。このため、上方樹脂層５とガラス不織布４の間及び下方樹脂層６とガラス不織布４の間には、明確な界面が存在しないが、便宜上、ガラス不織布４の上端（上述のように、ガラス不織布４の上端は最も上側にあるガラス繊維４１によって画成される）及びガラス不織布４の下端（上述のように、ガラス不織布４の下端は最も下側にあるガラス繊維４１によって画成される）を両者の境界とする。図４の二点鎖線は、ガラス不織布４の上端及び下端を表している。
図４において、上方樹脂層５の樹脂成分とガラス不織布４が混在した領域（上方樹脂層５の形成材料がガラス不織布４に含浸している領域）及び下方樹脂層６の樹脂成分とガラス不織布４が混在した領域（下方樹脂層６の形成材料がガラス不織布４に含浸している領域）に、斜線と無数のドットの双方を付している。
【００４５】
樹脂層（上方樹脂層５及び下方樹脂層６）の樹脂成分は、ガラス不織布４の厚み方向全体に亘って入り込んでいてもよく、或いは、ガラス不織布４の上側の表層部及び下側の表層部のみに入り込んでいてもよい。樹脂層の樹脂成分が、ガラス不織布４の上側の表層部及び下側の表層部のみに入り込んでいる場合には、ガラス不織布４の厚み方向中途部には、前記樹脂層（上方樹脂層５及び下方樹脂層６）の樹脂成分を含まない帯領域層が存在する。
本実施形態では、樹脂層（上方樹脂層５及び下方樹脂層６）の樹脂成分が、ガラス不織布４の厚み方向全体に亘って入り込んでいる。
この場合、上方樹脂層５の樹脂成分と下方樹脂層６の樹脂成分は、ガラス不織布４の内部で接合されるが、上方樹脂層５の樹脂成分と下方樹脂層６の樹脂成分との境界は、平面的ではなく、任意に凹凸を成して面方向に延在している。前記上方樹脂層５の樹脂成分と下方樹脂層６の樹脂成分との境界は、ガラス不織布４の厚み方向中間点に略位置していてもよく、ガラス不織布４の厚み方向中間点よりも上側又は下側に位置していてもよい。図示例では、上方樹脂層５の樹脂成分と下方樹脂層６の樹脂成分との境界は、ガラス不織布４の厚み方向中間点よりも下側に位置している場合を例示している。後述する製法において、下方樹脂層６の形成材料の粘度よりも小さい粘度を有する上方樹脂層５の形成材料を用いることにより、図４及び図５に示すように上方樹脂層５が下方樹脂層６よりもガラス不織布４内に大きく入り込んだ本体部３が得られる。
【００４６】
上方樹脂層５及び下方樹脂層６の樹脂成分が混在している領域において、ガラス不織布４の内部には、複数の空洞部４５が形成されている。この空洞部４５は、第１空洞部４３とは別の空洞部である。以下、この空洞部４５を「第２空洞部」という。第２空洞部４５は、バインダー樹脂４２と樹脂層（上方樹脂層５及び下方樹脂層６）の樹脂成分とに包囲された空洞部、又は／及び、前記樹脂層（上方樹脂層５及び下方樹脂層６）の樹脂成分に包囲された空洞部を含む。すなわち、第２空洞部４５は、バインダー樹脂４２と樹脂層の樹脂成分とに包囲された空洞部、及び、前記樹脂層の樹脂成分に包囲された空洞部の少なくとも何れか一方の空洞部を含む。なお、バインダー樹脂４２と樹脂層の樹脂成分とに包囲、及び、樹脂層の樹脂成分に包囲は、部分的にガラス繊維４１がその空洞部に露出している場合を含む意味である。
なお、第１空洞部４３及び第２空洞部４５は、いずれも、ガラス不織布４の内部に形成された微細な空間（空洞部）である。
【００４７】
前記第２空洞部４５は、図５に示すように、上方樹脂層５の樹脂成分（樹脂成分は、図５においては細斜線で表されている）で囲われて形成されているものが多い。もっとも、第２空洞部４５は、上方樹脂層５の樹脂成分及びバインダー樹脂４２によって囲われて形成されているもの、或いは、上方樹脂層５の樹脂成分に囲われているが部分的にガラス繊維４１が空洞部に露出しているもの、或いは、上方樹脂層５の樹脂成分及びバインダー樹脂４２によって囲われているが部分的にガラス繊維４１が空洞部に露出しているものなども存在する。
下方樹脂層６においても同様に、第２空洞部４５は、図５に示すように、下方樹脂層６の樹脂成分（樹脂成分は、図５においては細斜線で表されている）で囲われて形成されているものが多い。もっとも、前記第２空洞部４５は、下方樹脂層６の樹脂成分及びバインダー樹脂４２によって囲われて形成されているもの、或いは、下方樹脂層６の樹脂成分に囲われているが部分的にガラス繊維４１が空洞部に露出しているもの、或いは、下方樹脂層６の樹脂成分及びバインダー樹脂４２によって囲われているが部分的にガラス繊維４１が空洞部に露出しているものなども存在する。
前記第２空洞部４５の立体形状は、任意の不定形であり、様々な形状のものが存在する。また、前記第２空洞部４５の大きさも、任意であり、様々な大きさのものが存在する。
【００４８】
本発明のカーペット１Ａ（内装材１）の本体部３においては、ガラス繊維４１を結合するバインダー樹脂４２が発泡されているガラス不織布４を用いている。ガラス不織布４が前記発泡されたバインダー樹脂４２を含んでいるので、その厚みが比較的大きくなる。従って、相対的に樹脂層５，６の厚みを小さくしても、所定の厚みの本体部３を形成できる。
具体的には、本体部３は、強度面からある程度の厚みに形成する必要がある。特に、カーペット１Ａにあっては、規定の厚みに形成することが求められる。この点、上方樹脂層５／ガラス不織布４／下方樹脂層６の層構成を有する本体部３のうち、ガラス繊維４１を結合するバインダー樹脂４２を発泡させることにより、ガラス不織布４の機能である形状変化防止機能を有したままでガラス不織布４の厚みを比較的大きくすることができる。ガラス不織布４の厚みが大きくなれば、相対的に樹脂層５，６の厚みを小さくしても、本体部３の厚みが小さくならず、望ましい厚みの本体部３を構成できる。そして、樹脂層５，６の厚みを小さくできれば、全体の樹脂使用量を低減できるので、カーペット１Ａ（内装材１）の製造コストを低く抑えることができる。
また、ガラス不織布４が発泡されているので、カーペット１Ａ（内装材１）を軽量化することもできる。
【００４９】
また、図４及び図５に示すように、上方樹脂層５を構成する樹脂成分及び下方樹脂層６を構成する樹脂成分がガラス不織布４の厚み方向全体に亘って入り込んで混在していることにより、ガラス不織布４と上方樹脂層５及び下方樹脂層６との接合強度が向上し、ガラス不織布４と樹脂層の間で剥離し難くなる。
このように上方樹脂層５及び下方樹脂層６の各樹脂成分がガラス不織布４の厚み方向全体に亘って入り込んでいる場合でも、樹脂層の樹脂成分が混在している領域に第２空洞部４５及び第１空洞部４３が形成されているので、ガラス不織布４を軽量化できる、つまり、軽量な内装材１を構成できる。
ガラス不織布４の内部に第１空洞部４３及び第２空洞部４５が形成される構成では、軽量化の効果が得られつつ、強度の低下を抑制することができる。軽量化によって、内装材の持ち運びや施工などのハンドリングが容易となる上、輸送に必要な燃料も低減できるので環境にもよい効果をもたらす。本発明の内装材は、軽量でありながらも高い強度を合わせ持つので、ハンドリングや輸送も問題なくできる上、施工後も高い耐久性を有する。
【００５０】
［内装材の製造方法］
次に、本発明の内装材の製造方法について説明する。
ただし、本発明の内装材は、次の製造方法によって製造されたものに限定されず、他の製造方法で製造することもできる。
【００５１】
内装材の製造方法は、（１）予め発泡されているバインダー樹脂を含むガラス不織布を用いる場合、（２）未発泡のバインダー樹脂を含むガラス不織布を用い、樹脂層と積層する際に発泡させる場合、に大別できる。
すなわち、本発明の第１の製造方法は、複数のガラス繊維の間に介在してガラス繊維を結合するバインダー樹脂であって発泡されているバインダー樹脂を含み、前記発泡されているバインダー樹脂により複数のガラス繊維が層を成しているガラス不織布を準備する工程、前記ガラス不織布の下側に、塩化ビニル樹脂ペースト層を積層し、且つ、前記ガラス不織布の上側に、塩化ビニル樹脂ペースト層を積層することにより、積層体を得る工程、前記積層体を加熱して前記塩化ビニル樹脂ペースト層をゲル化させる工程、を有する。
本発明の第２の製造方法は、複数のガラス繊維と前記ガラス繊維の間に介在し且つ発泡成分を含むバインダー樹脂とを有するガラス不織布前駆体を準備する工程、前記ガラス不織布前駆体の下側に、塩化ビニル樹脂ペースト層を積層し、且つ、前記ガラス不織布前駆体の上側に、塩化ビニル樹脂ペースト層を積層することにより、積層体を得る工程、前記積層体を加熱して前記塩化ビニル樹脂ペースト層をゲル化させると共に、前記バインダー樹脂を発泡させる工程、を有する。
【００５２】
本発明の内装材の製造方法は、前記各工程以外に、他の工程をさらに有していてもよい。
これら各工程を１つの製造ラインで一連に行ってもよいし、或いは、前記各工程から選ばれる１つ又は２つ以上の工程を、１つのラインで行い、且つ残る工程を他の１つ又は２つ以上のラインで行ってもよい。また、前記各工程の全てを一の実施者が行ってもよいし、或いは、前記各工程から選ばれる１つ又は２つ以上の工程を一の実施者が行い、且つ残る工程を他の実施者が行ってもよい。
【００５３】
＜第１の製造方法＞
第１の製造方法は、予め発泡されているバインダー樹脂を含むガラス不織布を準備する工程、前記ガラス不織布の下側及び上側に、それぞれ塩化ビニル樹脂ペースト層を積層して積層体を得る工程、前記積層体を加熱して前記塩化ビニル樹脂ペースト層をゲル化させることにより、本体部を形成する工程、前記本体部の形成と同時に又は本体部の形成後に本体部の上側に化粧部を積層する工程、を有する。
【００５４】
＜発泡済みガラス不織布の準備工程＞
バインダー樹脂溶液を準備する。バインダー樹脂溶液は、適切な溶媒にバインダー樹脂が溶解又は分散されているものである。
バインダー樹脂溶液は、上記バインダー樹脂、発泡成分、適切な溶媒及び必要に応じて添加される添加剤を含む。
バインダー樹脂は、上述のように、ポリビニルアルコールなどの親水性ポリマー、アクリル系樹脂などの疎水性ポリマーなどが用いられる。好ましくは、親水性ポリマーのみ又は疎水性ポリマーのみ、より好ましくは、親水性ポリマーのみが用いられる。
【００５５】
発泡成分としては、ペンタンなどの炭化水素などの蒸発型発泡剤、重炭酸ナトリウムやアゾ化合物などの分解型発泡剤、熱膨張性マイクロカプセルのような自己膨張型発泡剤などを用いることができる。独立した第１空洞部４３を簡易に形成できることから、熱膨張性マイクロカプセルを用いることが好ましい。
溶媒としては、バインダー樹脂に応じて適宜設定されるが、上記親水性ポリマーを含むバインダー樹脂にあっては、水系溶媒を用いることが好ましい。水系溶媒としては、水又は水とアルコール類の混合溶媒などが挙げられる。
前記バインダー樹脂及び熱膨張性マイクロカプセルを、適切な溶媒に溶解又は分散させることにより、バインダー樹脂溶液を調製する。上述のように、最終製造物であるガラス不織布４におけるバインダー樹脂の量が５重量％〜３５重量％且つマイクロカプセルの量が１重量％〜１５重量％であり、好ましくは、２重量％〜１０重量％の量であるので、前記範囲を概ね目安にして、バインダー樹脂溶液を調製すればよい。
【００５６】
ガラス繊維を厚み方向に積み重ねつつ面方向に拡げることにより、ガラス繊維のみからなる薄肉状のガラスウェブを形成する。前記ガラスウェブにおいて、ガラス繊維は、上述のように、短繊維、長繊維、又は、短繊維と長繊維の混合物のいずれかが用いられる。前記ガラスウェブにおいて、ガラス繊維の目付量は、上述のように、例えば、２０ｇ／ｍ２〜７０ｇ／ｍ２であり、好ましくは、２５ｇ／ｍ２〜５０ｇ／ｍ２である。
【００５７】
前記バインダー樹脂溶液を処理槽に入れ、この処理槽に前記ガラスウェブを浸漬する。浸漬により、ガラスウェブの全体に隙間無くバインダー樹脂溶液が入り込む。その後、ガラスウェブを処理槽から引き出した後、前記ウェブの表面側又は裏面側から吸引して、余分なバインダー樹脂溶液を除去する。最終製造物であるガラス不織布４におけるバインダー樹脂の好ましい量が、上述のように、例えば５重量％〜３５重量％であるので、溶液を乾燥後の固形分（バインダー樹脂）が前記範囲となることを概ね目安にして、前記余分なバインダー樹脂溶液を除去すればよい。
次に、温風又は常温風などを用いて風乾することによって、溶媒を蒸発させることにより、バインダー樹脂によって複数のガラス繊維が結合されたガラス不織布前駆体が得られる。このガラス不織布前駆体は、未発泡である。
前記ガラス不織布前駆体の厚みは、例えば、０．１ｍｍ〜２ｍｍであり、好ましくは、０．１５ｍｍ〜１．５ｍｍである。かかるガラス不織布前駆体は、柔軟性を有し、ロール状に巻き取って保管することも可能である。
【００５８】
前記ガラス不織布前駆体を、熱膨張性マイクロカプセルの膨張開始温度以上に加熱することにより、熱膨張性マイクロカプセルを膨張させる。前記カプセル加熱温度は、熱膨張性マイクロカプセルの膨張開始温度以上であれば特に限定されないが、最大膨張温度よりも余りに大きいと、熱膨張性マイクロカプセルが収縮するおそれがある。従って、カプセル加熱温度は、例えば、熱膨張性マイクロカプセルの膨張開始温度以上且つ最大膨張温度＋４０℃以下の範囲が好ましく、熱膨張性マイクロカプセルの膨張開始温度＋１０℃以上且つ最大膨張温度＋３０℃以下の範囲がより好ましい。
なお、ガラス不織布前駆体の作製時の溶媒を風乾して蒸発させる際に、熱膨張性マイクロカプセルが上記温度範囲になるように加熱してもよい。これによって、溶媒の蒸発と、熱膨張性マイクロカプセルの膨張とを一工程で行うことができ、製造効率を向上できる。
このようにして、発泡済みガラス不織布（予め発泡されているバインダー樹脂を含むガラス不織布）が得られる。
発泡済みガラス不織布の厚み（熱膨張性マイクロカプセルを発泡させた後の厚み）は、ガラス不織布前駆体の厚み（熱膨張性マイクロカプセルを発泡させる前の厚み）に対して、１．５倍〜３倍程度、好ましくは、１．７倍〜２．５倍程度になる。
【００５９】
図６は、前記発泡済みガラス不織布を厚み方向で切断し、ガラス繊維、バインダー樹脂、第１空洞部及び空隙の状態を表した拡大断面図である。
この発泡済みガラス不織布は、前記のようにバインダー樹脂内の熱膨張性マイクロカプセルを発泡させた後で且つ樹脂層の形成材料を積層する前の状態である。
図６を参照して、発泡済みガラス不織布は、ガラス繊維４１の交点間をバインダー樹脂４２が介在し、このバインダー樹脂４２が発泡されていることにより、ガラス繊維４１は嵩高くなっている。また、バインダー樹脂４２には、発泡されたマイクロカプセルに起因する外殻７で囲われた第１空洞部４３が複数形成されている。さらに、内部に空隙４９が生じている。この空隙４９は、不定形であり、ガラス不織布内で比較的大きな空間を占めている。前記空隙４９は、上述のように、余分なバインダー樹脂溶液を除去することによって形成されている。さらに、バインダー樹脂を発泡させることによってガラス繊維４１が厚み方向に離反して嵩高くなるので、その際にも空隙４９が生じる又は既存の空隙４９が大きくなる。
この発泡済みガラス不織布は、上記本体部のガラス不織布に相当する。発泡済みガラス不織布は、柔軟性を有し、ロール状に巻き取って保管することも可能である。
【００６０】
＜積層体の作製工程＞
下方樹脂層の形成材料であるペースト塩化ビニル樹脂をコンベア上に塗工して、塩化ビニル樹脂ペースト層をコンベア上に形成する。この塩化ビニル樹脂ペースト層の上側に前記発泡済みガラス不織布を積層する。さらに、この発泡済みガラス不織布の上側に、上方樹脂層の形成材料である塩化ビニル樹脂ペースト層を積層することにより、下側の塩化ビニル樹脂ペースト層／発泡済みガラス不織布／上側の塩化ビニル樹脂ペースト層からなる積層体を作製する。
前記下方樹脂層及び上方樹脂層の形成材料である塩化ビニル樹脂ペースト層は、ペースト塩化ビニル樹脂及び可塑剤を含み、必要に応じて充填剤をさらに含む。具体的には、前記塩化ビニル樹脂ペースト層は、ペースト塩化ビニル樹脂を１５〜７０重量％、可塑剤を１０〜６０重量％及び必要に応じて充填剤を０を超え８０重量％以下含むものが好ましい。さらに、前記可塑剤及び充填剤に加えて、可塑剤以外の添加剤を含んでいてもよい。
【００６１】
下方樹脂層の形成材料と上方樹脂層の形成材料は、略同じ組成でもよく、異なっていてもよい。例えば、上方樹脂層の形成材料である塩化ビニル樹脂ペースト層の可塑剤の配合割合を下方樹脂層の形成材料よりも多くすることにより、上方樹脂層の形成材料の粘度が下方樹脂層の形成材料よりも小さくなる。かかる粘度差の形成材料を用いることにより、図４及び図５に示すように上方樹脂層５が下方樹脂層６よりもガラス不織布４内に大きく入り込んだ本体部３が得られる。反対に、下方樹脂層の形成材料である塩化ビニル樹脂ペースト層の可塑剤の配合割合を上方樹脂層の形成材料よりも多くすることにより、下方樹脂層が上方樹脂層よりもガラス不織布内に大きく入り込んだ本体部が得られる（図示せず）。下方樹脂層の形成材料と上方樹脂層の形成材料の粘度を略同じにすることにより、上方樹脂層と下方樹脂層がガラス不織布内に同程度入り込んだ本体部が得られる（図示せず）。
各塩化ビニル樹脂ペースト層の厚みは、形成する下方樹脂層及び上方樹脂層の厚みを考慮して、適宜設定される。
１つの実施形態では、前記積層体の上側の塩化ビニル樹脂ペースト層の上側に、化粧部（カーペット１Ａの場合には、生機２Ａ）を積層する。
【００６２】
＜ゲル化工程＞
前記積層体を加熱することにより、上側及び下側の塩化ビニル樹脂ペースト層をゲル化させる。例えば、積層体の内部温度が１２０℃〜２００℃となるように加熱する。加熱時間は、例えば、２分〜１５分である。また、必要に応じて、加熱時に、積層体の上下から加圧してもよい。
上側及び下側の塩化ビニル樹脂ペースト層をゲル化させることにより、図３に示すような、化粧部２（生機２Ａ）／上方樹脂層５／発泡されたガラス不織布４／下方樹脂層６、からなる内装材１（カーペット１Ａ）が得られる。
【００６３】
上側及び下側の塩化ビニル樹脂ペースト層をゲル化させる際に、ペースト塩化ビニル樹脂がガラス不織布の前記空隙４９に入り込んでいく。バインダー樹脂が親水性ポリマーを含む場合、塩化ビニル系樹脂と親水性ポリマーは相溶性が悪いので、ペースト塩化ビニル樹脂は、ガラス不織布の内部の空隙４９に入り込み難く、ペースト塩化ビニル樹脂が空隙４９を埋め切れず、第２空洞部４５が比較的多く生じるようになる。他方、バインダー樹脂が疎水性ポリマーを含む場合、塩化ビニル系樹脂と疎水性ポリマーは相溶性が良いので、ペースト塩化ビニル樹脂は、ガラス不織布の内部の空隙４９に入り込み易く、ペースト塩化ビニル樹脂が空隙４９を埋め尽し易く、第２空洞部４５の発生量が少なくなる。
上側の塩化ビニル樹脂ペースト層と下側の塩化ビニル樹脂ペースト層は、ガラス不織布４の内部にて互いに接触するまで入り込み且つゲル化していることが好ましい。この好ましい形態により、図４及び図５に示すような、上方樹脂層５と下方樹脂層６がガラス不織布４の内部にて互いに接触した本体部が得られる。
製造過程で見ると、第２空洞部４５は、樹脂層の形成材料が空隙４９を埋め切れずに残存した空間とも言え、従って、各第２空洞部４５の容積は、空隙４９よりも小さい。
なお、前記方法では、ゲル化前の積層体に化粧部を積層して加熱したが、化粧部を積層せずに積層体を加熱してゲル化させた後、このゲル化後の積層体の上側に化粧部を積層接着してもよい。
【００６４】
＜第２の製造方法＞
第２の製造方法は、複数のガラス繊維とガラス繊維の間に介在し且つ発泡成分を含むバインダー樹脂とを有するガラス不織布前駆体を準備する工程、前記ガラス不織布前駆体の下側及び上側に、それぞれ塩化ビニル樹脂ペースト層を積層して積層体を得る工程、前記積層体を加熱して前記塩化ビニル樹脂ペースト層をゲル化させると共に、前記バインダー樹脂を発泡させることにより、本体部を形成する工程、前記本体部の形成と同時に又は本体部の形成後に本体部の上側に化粧部を積層する工程、を有する。
【００６５】
＜ガラス不織布前駆体の準備工程＞
ガラス不織布前駆体は、上記第１の製造方法の＜発泡済みガラス不織布の準備工程＞で説明した手順で得ることができる。
ガラス不織布前駆体は、発泡済みガラス不織布に比べて厚みが薄いので、ロール状に巻き取った状態で、より小さなロールとなり、保管・運搬に好適である。また、ガラス不織布前駆体は、熱膨張性マイクロカプセルが未発泡の状態なので、移送中の熱膨張性マイクロカプセルが破損することを抑制できる。
【００６６】
＜積層体の作製工程＞
下方樹脂層の形成材料であるペースト塩化ビニル樹脂をコンベア上に塗工して、塩化ビニル樹脂ペースト層をコンベア上に形成する。この塩化ビニル樹脂ペースト層の上側に前記ガラス不織布前駆体を積層する。さらに、このガラス不織布前駆体の上側に、上方樹脂層の形成材料である塩化ビニル樹脂ペースト層を積層することにより、下側の塩化ビニル樹脂ペースト層／ガラス不織布前駆体／上側の塩化ビニル樹脂ペースト層からなる積層体を作製する。
前記下方樹脂層及び上方樹脂層の形成材料である塩化ビニル樹脂ペースト層は、上記第１の製造方法で説明したものと同様である。
また、必要に応じて、前記積層体の上側の塩化ビニル樹脂ペースト層の上側に、化粧部（カーペット１Ａの場合には、生機２Ａ）を積層する。
【００６７】
＜ゲル化及び発泡工程＞
前記積層体を加熱することにより、上側及び下側の塩化ビニル樹脂ペースト層をゲル化させると共に、ガラス不織布前駆体のバインダー樹脂を発泡させる。
上述のように、塩化ビニル樹脂ペースト層をゲル化させる温度（積層体の内部温度）は１２０℃〜２００℃であるので、上記カプセル加熱温度が１２０℃〜２００℃の範囲になるような膨張開始温度を有する熱膨張性マイクロカプセルを用いることにより、塩化ビニル樹脂ペースト層がゲル化して上方樹脂層及び下方樹脂層が形成されると同時に、発泡されたガラス不織布が得られる。なお、必要に応じて、加熱時に、積層体の上下から加圧してもよいことは第１の製造方法と同様である。
【００６８】
上側及び下側の塩化ビニル樹脂ペースト層のゲル化及び前駆体を発泡させることにより、図３に示すような、化粧部２（生機２Ａ）／上方樹脂層５／発泡されたガラス不織布４／下方樹脂層６、からなる内装材１（カーペット１Ａ）が得られる。
上側及び下側の塩化ビニル樹脂ペースト層をゲル化させる際に、ペースト塩化ビニル樹脂がガラス不織布の前記空隙４９に入り込んでいく。上述のように、余分なバインダー樹脂溶液を除去して形成されたガラス不織布前駆体の内部には、空隙４９が生じているが、この空隙４９にペースト塩化ビニル樹脂が入り込むと共に、マイクロカプセルの膨張によるバインダー樹脂の発泡により、大きくなった空隙４９又は新たに生じた空隙４９にペースト塩化ビニル樹脂が入り込む。ペースト塩化ビニル樹脂が入り込んでいくことにより、ガラス不織布の内部に適度な第２空洞部を生じつつ、上方樹脂層及び下方樹脂層とガラス不織布が強固に接合することは、上記第１の製造方法で説明した通りである。
なお、第２の製造方法でも、化粧部を積層せずに積層体を加熱してゲル化させた後、このゲル化後の積層体の上側に化粧部を積層接着してもよい。
【００６９】
本発明の第１及び第２の製造方法によれば、発泡されたガラス不織布を有する本体部を簡単に製造できる。
【００７０】
［パイルを有さない床材の態様］
図７及び図８は、本発明の内装材１が、パイルを有さない床材である場合の構成例を示す。図示例では、パイルを有さない床材として、床シート１Ｂを例示している。
本発明の床シート１Ｂ（内装材１）は、図７に示すように、長尺帯状である。
床シート１Ｂは、化粧部２と、化粧部２の下側に積層された本体部３と、を有する。床シート１Ｂの本体部３は、上記カーペット１Ａの欄で説明した本体部３と同様である。
床シート１Ｂの化粧部２は、例えば、化粧層２１Ｂを有する。好ましくは、前記化粧層２１Ｂの上側にさらに保護層２２Ｂが積層される。
【００７１】
化粧層２１Ｂは、任意のデザインが表された層であり、例えば、転写層、意匠印刷層、意匠印刷シートなどから形成される。前記転写層は、印刷インキを剥離紙などの基材上に印刷して固化させた後に、固化した印刷インキを剥離して形成した転写フィルムから構成される。意匠印刷層は、上方樹脂層５の上面又は保護層２２Ｂの下面に印刷インキを直接印刷して固化させた層から構成される。意匠印刷シートからなる化粧層２１Ｂは、上方樹脂層５の上面又は保護層２２Ｂの下面に、予め意匠印刷を施したシートを接合することによって形成される。
前記化粧層２１Ｂの厚みは特に限定されないが、例えば、０．５μｍ〜１ｍｍであり、好ましくは０．０１ｍｍ〜０．８ｍｍである。
【００７２】
保護層２２Ｂは、化粧層２１Ｂの保護、汚れ付着防止などの目的で設けられた層である。保護層２２Ｂは、必要に応じて設けられる。保護層２２Ｂは、透明又は不透明でもよいが、保護層２２Ｂの下側に設けられた化粧層２１Ｂのデザインを視認できるようにするため、透明であることが好ましい。
保護層２２Ｂは、樹脂材料で形成される。その樹脂材料としては、上記樹脂層で例示したようなものが挙げられ、塩化ビニル系樹脂を主成分とする樹脂が好ましい。
保護層２２Ｂの厚みは、特に限定されず、例えば、０．０３ｍｍ〜１ｍｍである。
本実施形態のパイル２１を有さない床材は、化粧部２を生機２Ａに代えて化粧層２１Ｂを用いること以外は、上記パイル２１を有する床材と同様な構成であり、その製造方法も化粧層２１Ｂを用いること以外は上記と同様である。
【００７３】
以下、本発明の変形例を説明するが、その説明に於いては、主として上述の実施形態と異なる構成及び効果について説明し、同様の構成などについては、用語又は符号をそのまま援用し、その構成の説明を省略する場合がある。
【００７４】
［第１変形例］
上記実施形態では、本体部３は、断面視において、上方樹脂層５及び下方樹脂層６を構成する樹脂成分がガラス不織布４の厚み方向全体に入り込んで混在しているが、上方樹脂層５及び下方樹脂層６の樹脂成分が、ガラス不織布４の厚み方向において上側の表層部及び下側の表層部のみに入り込んでいるものでもよい。
図９は、第１変形例の本体部３のみを一部分拡大して参考的に表した概略拡大断面図である。図１０は、図９のガラス不織布の部分詳細部であって、ガラス繊維、バインダー樹脂、樹脂層の樹脂成分及び空洞部の状態を表した更なる拡大断面図である。図９は、図４と対応しており、図１０は、図５と対応している。図１０の細斜線は、樹脂層を構成する樹脂を表している。
【００７５】
本変形例のガラス不織布４においても、複数のガラス繊維４１の間に発泡されたバインダー樹脂４２が介在されており、内部に複数の空洞部４３，４５，４７が存在する。本変形例では、空洞部は、上述のような第１空洞部４３（バインダー樹脂４２に包囲されている空洞部）及び第２空洞部４５（樹脂層の樹脂成分で包囲されている空洞部など）以外に、さらに、別の空洞部４７を有する。以下、この空洞部４７を「第３空洞部４７」という。
図９に示すように、断面視において、上方樹脂層５を構成する樹脂成分がガラス不織布４の上側の表層部Ｘに入り込みつつ、上方樹脂層５とガラス不織布４が積層接着されている。同様に、下方樹脂層６を構成する樹脂成分がガラス不織布４の下側の表層部Ｚに入り込みつつ、下方樹脂層６とガラス不織布４が積層接着されている。
この場合、ガラス不織布４の上側の表層部Ｘにおいては、ガラス不織布４を構成するガラス繊維４１及び発泡されたバインダー樹脂４２と、上方樹脂層５の樹脂成分とが混在しており、ガラス不織布４の下側の表層部Ｚにおいては、ガラス不織布４を構成するガラス繊維４１及び発泡されたバインダー樹脂４２と、下方樹脂層６の樹脂成分とが混在している。図９の二点鎖線は、ガラス不織布４の上端及び下端を表している。
【００７６】
他方、断面視において、ガラス不織布４の厚み方向中途部には、前記樹脂層（上方樹脂層５及び下方樹脂層６）の樹脂成分を含まない帯領域層であって複数の第１空洞部４３が点在した空洞帯領域層Ｙが面方向に延在されている。この空洞帯領域層Ｙは、外殻７で囲われた第１空洞部４３を含む発泡されたバインダー樹脂４２と、ガラス繊維４１と、からなる。なお、空洞帯領域層Ｙと上側の表層部Ｘとの境界は、平面的ではなく、任意に凹凸を成して面方向に延在している。空洞帯領域層Ｙと下側の表層部Ｚとの境界も同様に、平面的ではなく、任意に凹凸を成して面方向に延在している。
前記空洞帯領域層Ｙの厚みは、特に限定されないが、例えば、ガラス不織布４の厚みの０．５倍〜０．９倍であり、好ましくは、ガラス不織布４の厚みの０．６倍〜０．８倍である。上側の表層部Ｘ及び下側の表層部Ｚの各厚みは、それぞれ、（ガラス不織布４の厚み−空洞帯領域層Ｙの厚み）×１／２で求められる。
なお、上述のように、空洞帯領域層Ｙと表層部Ｘ，Ｚの境界は、任意の凹凸を成しているので、前記空洞帯領域層Ｙの厚みの数値は、任意の５箇所の空洞帯領域層Ｙの厚みを計測し、その５箇所の平均値を採用するものとする。
【００７７】
図１０を参照して、下方樹脂層６の樹脂成分が入り込んでいるガラス不織布４の下側の表層部Ｚにおいては、上記実施形態と同様に、第１空洞部４３及び第２空洞部４５が存在する。なお、図１０には表わされていないが、上方樹脂層５の樹脂成分が入り込んでいるガラス不織布４の上側の表層部Ｘも同様に第１空洞部４３及び第２空洞部４５が存在する。
他方、樹脂層（上方樹脂層５及び下方樹脂層６）の樹脂成分を含まない空洞帯領域層Ｙにおいては、図１０に示すように、第１空洞部４３及び第３空洞部４７が存在する。この第３空洞部４７は、その周囲に樹脂層の樹脂成分が実質的に存在しない空洞部である。この第３空洞部４７は、上記実施形態の製法において説明したように、製造過程でガラス不織布内に生じる空隙４９に相当する。上記製法で説明したように、空隙４９に樹脂層の形成材料が入り込み第２空洞部４５が生じるが、空隙４９に樹脂層が入り込んでいない空洞帯領域層Ｙにあっては、空隙４９が残存している。このため、最終製造物であるガラス不織布４の厚み方向中途部に、第３空洞部４７が複数形成されている。
【００７８】
第１変形例のように、上方樹脂層５を構成する樹脂成分がガラス不織布４の上側の表層部Ｘに入り込んで混在していることにより、上方樹脂層５がガラス不織布４に強固に接着される。同様に、下方樹脂層６を構成する樹脂成分がガラス不織布４の下側の表層部Ｚに入り込んで混在していることにより、下方樹脂層６がガラス不織布４に強固に接着される。このように樹脂層とガラス不織布４の接着強度が高められている一方で、ガラス不織布４の厚み方向中途部には、樹脂層５，６の樹脂成分を含まない空洞帯領域層Ｙが延在しているので、樹脂層の樹脂使用量が多量になることを防止できる。
【００７９】
第１変形例のように、ガラス不織布４の厚み方向中途部に空洞帯領域層Ｙを有する本体部３は、樹脂層（上方樹脂層５及び下方樹脂層６）の形成材料として、サスペンション塩化ビニル樹脂を用いることにより、容易に形成できる。
すなわち、上記実施形態の第１の製造方法及び第２の製造方法においては、樹脂層（上方樹脂層５及び下方樹脂層６）の形成材料として、ペースト塩化ビニル樹脂を用いているが、これに代えて、サスペンション塩化ビニル樹脂を用いることにより、第１変形例の本体部３を形成できる。
樹脂層（上方樹脂層５及び下方樹脂層６）の形成材料としてのサスペンション塩化ビニル樹脂としては、例えば、株式会社カネカ製の商品名「カネビニール」（重合度：１０５０、Ｋ値：６７）などを用いることができる。
サスペンション塩化ビニル樹脂を用いること以外は、上記実施形態の第１の製造方法及び第２の製造方法と同様の手順により、第１変形例の本体部３を製造できる。
【００８０】
［第２変形例］
また、上記実施形態では、本体部３は、上方樹脂層５及び下方樹脂層６を有するが、いずれか一方の樹脂層のみを有するものでもよい。例えば、本体部３は、上方樹脂層５と発泡されたガラス不織布４のみからなる場合、或いは、下方樹脂層６と発泡されたガラス不織布４のみからなる場合でもよい（図示せず）。
【実施例】
【００８１】
以下、実施例を示し、本発明を更に詳述する。但し、本発明は、下記実施例に限定されるものではない。
【００８２】
［使用材料］
（１）ガラス繊維Ａ
太さが直径約１８μｍ、平均繊維長が約２０ｍｍのガラス短繊維。
（２）熱膨張性マイクロカプセルＢ
松本油脂製薬（株）製の商品名「マツモト  マイクロスフェアー」（登録商標）。膨張開始温度：１４０℃。
（３）ペースト塩化ビニル樹脂Ｃ
（株）カネカ製の商品名「ＰＣＨ１７５」。Ｋ値：７６。
【００８３】
［製造例１］
ガラス繊維Ａを水中に略均一に分散させて抄造することにより、目付量２９ｇ／ｍ２のガラスウェブを作製した。このガラスウェブを、熱膨張性マイクロカプセルＢとアクリル系樹脂を含むバインダー樹脂溶液に浸漬した後、バキュームナイフによって余分な樹脂溶液を除去し、さらに、溶媒を十分に乾燥させて除去することにより、アクリル系樹脂の目付量が６ｇ／ｍ２、熱膨張性マイクロカプセルＢの目付量が１ｇ／ｍ２のガラス不織布前駆体を作製した。この前駆体の厚みは、約０．３ｍｍであった。
この前駆体を、オーブンを用いて、１８０℃に加熱して熱膨張性マイクロカプセルＢを発泡させることにより、縦×横＝２０１０ｍｍ×４０００ｍｍの発泡済みガラス不織布を作製した。この発泡済みガラス不織布の厚みは、約０．４５ｍｍであった。
【００８４】
［製造例２］
熱膨張性マイクロカプセルＢの目付量が２ｇ／ｍ２となるようにしたこと以外（つまり、熱膨張性マイクロカプセルＢの量を２倍にしたこと以外）は、製造例１と同様にして、ガラス不織布前駆体を作製し、さらに、この前駆体から発泡済みガラス不織布を作製した。
製造例２において、ガラス不織布前駆体の厚みは、約０．３２ｍｍであり、発泡済みガラス不織布の厚みは、約０．７ｍｍであった。
図１２は、製造例２で得られた発泡済みガラス不織布の断面写真図である。この写真図は、切断面を１００倍に拡大した電子顕微鏡による写真（１００倍のＳＥＭ写真）である。以下、他の写真図も同様に１００倍のＳＥＭ写真である。
【００８５】
［製造例３］
バインダー樹脂としてポリビニルアルコールを使用したこと以外は、製造例１と同様にして、ガラス不織布前駆体を作製し、さらに、この前駆体から発泡済みガラス不織布を作製した。
製造例３において、ガラス不織布前駆体の厚みは、約０．３２ｍｍであり、発泡済みガラス不織布の厚みは、約０．７ｍｍであった。
図１３は、最終製造物である発泡済みガラス不織布を得る過程で作製した、製造例３のガラス不織布前駆体の断面写真図である。
【００８６】
［製造例４］
熱膨張性マイクロカプセルＢを配合しなかったこと、及び、ガラス不織布前駆体を加熱しなかったこと以外は、製造例１と同様にして、非発泡ガラス不織布を作製した。
なお、製造例４の非発泡ガラス不織布は、製造例１のガラス不織布前駆体（ただし、熱膨張性マイクロカプセルＢを含まない）と同様なものである。
製造例４の非発泡ガラス不織布の厚みは、約０．３ｍｍであった。
図１４は、製造例４で得られた非発泡ガラス不織布の断面写真図である。
【００８７】
【表１】
2020165207.tif 000003
【００８８】
［実施例１］
ペースト塩化ビニル樹脂Ｃを作業台上にコーターにて塗布して、この下側の塩化ビニル樹脂ペースト層上に、製造例１で得られた発泡済みガラス不織布を載せ、その不織布上に、ペースト塩化ビニル樹脂Ｃをコーターにて塗布し、この上側の塩化ビニル樹脂ペースト層上にパイルが基布にタフトされた生機（厚み３ｍｍ）を載せた。なお、下側の塩化ビニル樹脂ペースト層及び上側の塩化ビニル樹脂ペースト層は、最終製造物であるタイルカーペットの全体厚みが６ｍｍとなるように、コーターの高さを設定して塗布した。
このようにして、下から順に、下側の塩化ビニル樹脂ペースト層／発泡済みガラス不織布／上側の塩化ビニル樹脂ペースト層／生機からなる積層体を作製した。
この積層体の内部温度が約１８０℃となるように設定されたオーブンを用いて、前記積層体を、圧力を加えない状態で１０分間加熱することにより、各塩化ビニル樹脂ペースト層をゲル化させた。
このようにして、下から順に、下方樹脂層／発泡済みガラス不織布／上方樹脂層／生機からなるタイルカーペットを作製した。
【００８９】
このタイルカーペットの下方樹脂層の厚みは、約１．５５ｍｍ、発泡済みガラス不織布の厚みは、約０．４５ｍｍ、上方樹脂層の厚みは、約１ｍｍ、生機の厚みは、約３ｍｍ、全体の厚みは、約６ｍｍであった。
各厚みは、タイルカーペットを厚み方向に切断し、マイクロスコープ（オムロン（株）製の商品名「ＶＣ７７００」）によって計測した（他の実施例及び比較例も同様）。なお、前記計測において、図１１の参考図に示すように、生機の厚みは、（パイルのバックステッチを含めず）基布の裏面からバイルの頂点までの長さとし、上方樹脂層の厚みは、ガラス不織布の中で最も上側にあるガラス繊維から基布の裏面までの長さとし、ガラス不織布の厚みは、ガラス不織布の中で最も下側にあるガラス繊維から最も上側にあるガラス繊維までの長さとし、下方樹脂層の厚みは、下方樹脂層の裏面からガラス不織布の中で最も下側にあるガラス繊維までの長さとした。
このタイルカーペットの単位面積当たりの重量を測定したところ、約４１６２．５ｇ／ｍ２であった。
【００９０】
［実施例２］
製造例２で得られた発泡済みガラス不織布を用いたこと以外は、実施例１と同様にして、下から順に、下方樹脂層／発泡済みガラス不織布／上方樹脂層／生機からなるタイルカーペットを作製した。
このタイルカーペットの下方樹脂層の厚みは、約１．３ｍｍ、発泡済みガラス不織布の厚みは、約０．７ｍｍ、上方樹脂層の厚みは、約１ｍｍ、生機の厚みは、約３ｍｍ、全体の厚みは、約６ｍｍであった。
このタイルカーペットの単位面積当たりの重量を測定したところ、約３７００ｇ／ｍ２であった。
図１５は、実施例２で得られたタイルカーペットのガラス不織布の断面写真図である。
【００９１】
［実施例３］
ペースト塩化ビニル樹脂Ｃを作業台上にコーターにて塗布して、この下側の塩化ビニル樹脂ペースト層上に、製造例３で得られたガラス不織布前駆体を載せ、その前駆体上に、ペースト塩化ビニル樹脂Ｃをコーターにて塗布し、この上側の塩化ビニル樹脂ペースト層上にパイルが基布にタフトされた生機を載せた。なお、下側の塩化ビニル樹脂ペースト層及び上側の塩化ビニル樹脂ペースト層は、最終製造物であるタイルカーペットの全体厚みが６ｍｍとなるように、コーターの高さを設定して塗布した。
このようにして、下から順に、下側の塩化ビニル樹脂ペースト層／ガラス不織布前駆体／上側の塩化ビニル樹脂ペースト層／生機からなる積層体を作製した。
この積層体の内部温度が約１８０℃となるように設定されたオーブンを用いて、前記積層体を、圧力を加えない状態で１０分間加熱することにより、前駆体を発泡させると共に塩化ビニル樹脂ペースト層をゲル化させた。
このようにして、下から順に、下方樹脂層／発泡済みガラス不織布／上方樹脂層／生機からなるタイルカーペットを作製した。
【００９２】
このタイルカーペットの下方樹脂層の厚みは、約１．３ｍｍ、発泡済みガラス不織布の厚みは、約０．７ｍｍ、上方樹脂層の厚みは、約１ｍｍ、生機の厚みは、約３ｍｍ、全体の厚みは、約６ｍｍであった。
このタイルカーペットの単位面積当たりの重量を測定したところ、約４０３７．５ｇ／ｍ２であった。
【００９３】
［比較例］
製造例４で得られた非発泡ガラス不織布を用いたこと以外は、実施例１と同様にして、下から順に、下方樹脂層／非発泡ガラス不織布／上方樹脂層／生機からなるタイルカーペットを作製した。
【００９４】
このタイルカーペットの下方樹脂層の厚みは、約１．７ｍｍ、非発泡ガラス不織布の厚みは、約０．３ｍｍ、上方樹脂層の厚みは、約１ｍｍ、生機の厚みは、約３ｍｍ、全体の厚みは、約６ｍｍであった。
このタイルカーペットの単位面積当たりの重量を測定したところ、約４２００ｇ／ｍ２であった。
なお、表２の軽量化は、比較例の単位面積当たりの重量から各実施例の単位面積当たりの重量を減算した数値である。
【００９５】
各実施例と比較例から明らかなように、実施例と比較例は、全体厚みが６ｍｍという望ましい全厚のタイルカーペットである。望ましい厚みのタイルカーペットでありつつ各実施例では、下方樹脂層の厚みを比較例の下方樹脂層よりも小さく作製できた。このことから、実施例によれば、樹脂の使用量を少なくしても、望ましい厚みのタイルカーペットを作製できることが判る。
また、各実施例のタイルカーペットは、比較例よりも軽くなった。
【００９６】
【表２】
2020165207.tif 000004
【００９７】
［強度及び寸法安定性試験］
実施例３で得られたタイルカーペットについて、下記強度試験及び寸法安定性試験を行った。
その結果、実施例３のタイルカーペットの強度は、４３．９Ｎであった。このカーペットは層間剥離を生じ難いことが判る。また、実施例３のタイルカーペットの寸法安定性は、Ｖ方向の値及びＨ方向の値がいずれも±０．１％以内であった。このカーペットは、寸法安定性に優れていることが判る。
【００９８】
＜強度試験＞
層間剥離強度は、ＪＩＳ  Ｌ  １０２１−９  第９部：はく離強さ試験方法のＢ法に準じて、層間剥離させたときの値を測定した。試験は、５つのサンプル片について同様にして行い、各測定値の平均値を採用した。
＜寸法安定性試験（キャスターチェアーによる寸法変化率）＞
ＪＩＳ  Ｌ  ４４０６によるキャスターチェアー２０００回転による寸法変化率を測定した。試験は、３つのサンプル片について同様にして行い、各測定値の平均値を採用した。Ｖ方向：パイル列のタフト方向。Ｈ方向：パイル列に直交する方向（ゲージ方向）。
【符号の説明】
【００９９】
１  内装材
１Ａ  カーペット
１Ｂ  床シート
２  化粧部
２Ａ  生機
３  本体部
４  ガラス不織布
４１  ガラス繊維
４２  バインダー樹脂
４３  第１空洞部（空洞部）
４５  第２空洞部（空洞部）
４７  第３空洞部（空洞部）
５  上方樹脂層
６  下方樹脂層
Ｘ，Ｚ  表層部
Ｙ  空洞帯領域層
【図１】
2020165207.tif 000005
【図２】
2020165207.tif 000006
【図３】
2020165207.tif 000007
【図４】
2020165207.tif 000008
【図５】
2020165207.tif 000009
【図６】
2020165207.tif 000010
【図７】
2020165207.tif 000011
【図８】
2020165207.tif 000012
【図９】
2020165207.tif 000013
【図１０】
2020165207.tif 000014
【図１１】
2020165207.tif 000015
【図１２】
2020165207.tif 000016
【図１３】
2020165207.tif 000017
【図１４】
2020165207.tif 000018
【図１５】
2020165207.tif 000019